ВПИТЫВАЮЩАЯ СТРУКТУРА СО СЛОЕМ, ПРЕДНАЗНАЧЕННЫМ ДЛЯ ОБЕСПЕЧЕНИЯ СУХОСТИ

1. Впитывающая структура, содержащая:
впитывающую сердцевину и
слой-ламинат, предназначенный для обеспечения сухости, размещенный во взаимосвязи со впитывающей сердцевиной с возможностью перемещения жидкости;
при этом слой-ламинат, предназначенный для обеспечения сухости, содержит несущую подложку и матрицу из частиц суперабсорбента и адгезивных волокон, при этом частицы суперабсорбента стабилизированы на несущей подложке посредством адгезивных волокон;
при этом слой-ламинат, предназначенный для обеспечения сухости, взаимодействует с впитывающей сердцевиной для обеспечения возможности прохода жидкости через слой, предназначенный для обеспечения сухости, для удерживания жидкости впитывающей сердцевиной, при этом частицы суперабсорбента в слое для обеспечения сухости служат для повышения сухости поверхности впитывающей структуры;
при этом частицы суперабсорбента в слое-ламинате, предназначенном для обеспечения сухости, имеют поверхностную плотность от приблизительно 40 до 130 граммов на квадратный метр, при этом слой-ламинат, предназначенный для обеспечения сухости, имеет проницаемость для жидкостей, составляющую, по меньшей мере, приблизительно 40 секунд при испытании Anarewet для определения времени приема,
при этом слой-ламинат, предназначенный для обеспечения сухости, имеет проницаемость для жидкостей, составляющую, по меньшей мере, приблизительно 10 граммов, впитанных по истечении 100 секунд, для испытания для определения требуемой впитывающей способности с использованием гравиметрической системы испытаний для определения впитывающей способности (GATS).
2. Впитывающая структура по п. 1, в которой
коэффициент вариации (COV) поверхностной плотности частиц суперабсорбента в слое-ламинате, предназначенном для обеспечения сухости, превышает приблизительно 5%.
3. Впитывающая структура по п. 1, в которой
3
2
несущая подложка слоя-ламината, предназначенного для обеспечения сухости, содержит бумагу тиссью, имеющую поверхностную плотность, составляющую не более приблизительно 20 граммов на квадратный метр, и имеющую пористость по Фрейзеру (Frazier), составляющую, по меньшей мере, приблизительно 120 куб.футов/мин/кв.фут (365,76 дм/мин/дм).
4. Впитывающая структура по п. 2, в которой
несущая подложка содержит первый и второй слои бумаги тиссью, при этом матрица из частиц суперабсорбента и адгезивных волокон размещена между двумя слоями бумаги тиссью и соединяет указанные два слоя бумаги тиссью.
5. Впитывающая структура по п. 1, в которой
адгезивные волокна слоя-ламината, предназначенного для обеспечения сухости, составляют не более приблизительно 4 весовых процентов от частиц суперабсорбента.
6. Впитывающая структура по п. 5, в которой
адгезивные волокна указанного слоя-ламината, предназначенного для обеспечения сухости, составляют не более приблизительно 3 весовых процентов от частиц суперабсорбента.
7. Впитывающая структура по п. 1, в которой
впитывающая сердцевина содержит смесь целлюлозных волокон и суперабсорбента в виде частиц.
8. Впитывающая структура, содержащая:
впитывающую сердцевину;
принимающий слой и
слой-ламинат, предназначенный для обеспечения сухости, размещенный с возможностью перемещения жидкости между принимающим слоем и впитывающей сердцевиной,
при этом слой-ламинат, предназначенный для обеспечения сухости, содержит несущую подложку, включающую в себя первый и второй слои бумаги тиссью, и матрицу из частиц суперабсорбента и адгезивных волокон, при этом частицы суперабсорбента стабилизированы между первым и вторым слоями бумаги тиссью несущей подложки посредством адгезивных волокон,
при этом каждый из первого и второго слоев бумаги тиссью несущей подложки имеет поверхностную плотность, составляющую не более приблизительно 20 граммов на квадратный метр, и пористость по Фрейзеру, составляющую, по меньшей мере, приблизительно 120 куб.футов/мин/кв.фут, при этом адгезивные волокна слоя-ламината, предназначенного для обеспечения сухости, составляют не более приблизительно 4 весовых процентов от частиц суперабсорбента,
при этом частицы суперабсорбента в слое для обеспечения сухости имеют поверхностную плотность от приблизительно 40 до 130 граммов на квадратный метр, при этом коэффициент вариации (COV) поверхностной плотности частиц суперабсорбента в слое-ламинате, предназначенном для обеспечения сухости, превышает приблизительно 5%,
при этом слой-ламинат, предназначенный для обеспечения сухости, взаимодействует с впитывающей сердцевиной для обеспечения прохода жидкости через слой, предназначенный для обеспечения сухости, для удерживания жидкости впитывающей сердцевиной так, что слой-ламинат, предназначенный для обеспечения сухости, удерживает количество жидкости, которое составляет менее 60% от его впитывающей способности под давлением при 0,3 фунта на кв.дюйм в испытании Anarewet для определения времени приема, при этом частицы суперабсорбента в слое-ламинате, предназначенном для обеспечения сухости, служат для повышения сухости поверхности впитывающей структуры.
9. Впитывающая структура по п. 8, в которой
адгезивные волокна указанного слоя-ламината, предназначенного для обеспечения сухости, составляют не более приблизительно 3 весовых процентов от частиц суперабсорбента.
10. Впитывающая структура по п. 9, в которой
впитывающая сердцевина содержит смесь целлюлозных волокон и суперабсорбента в виде частиц.
11. Впитывающая структура по п. 9, в которой
слой-ламинат, предназначенный для обеспечения сухости, содержит частицы суперабсорбента в количестве, достаточном для придания удерживающей способности при центрифугировании (CRC), составляющей, по меньшей мере, 1200 граммов на квадратный метр, в 0,9%-м солевом растворе для улучшения отвода жидкости из принимающего слоя.
12. Система впитывающей сердцевины, содержащая:
а. впитывающую сердцевину, состоящую из целлюлозных волокон;
b. по меньшей мере, один слой синтетического нетканого материала; и
с. слой-ламинат, предназначенный для обеспечения сухости, расположенный между впитывающей сердцевиной и слоем синтетического нетканого материала, состоящий из:
i. первого и второго слоев подложки из бумаги тиссью;
ii. смеси полимера со сверхвысокой впитывающей способностью и термоплавких адгезивных волокон между первой и второй подложками из бумаги тиссью, и
iii. при этом частицы полимера со сверхвысокой впитывающей способностью имеют поверхностную плотность от приблизительно 40 граммов на квадратный метр до 130 граммов на квадратный метр, при этом слой-ламинат, предназначенный для обеспечения сухости, имеет коэффициент вариации (COV) поверхностной плотности, составляющий от 10% до 25%,
при этом единственным целлюлозным волокном, размещенным между частицами полимера со сверхвысокой впитывающей способностью в слое-ламинате, предназначенном для обеспечения сухости, и слоем синтетического нетканого материала, является то целлюлозное волокно, которое образует первую и вторую подложки из бумаги тиссью в слое-ламинате, предназначенном для обеспечения сухости.
13. Система с впитывающей сердцевиной, содержащая:
впитывающую сердцевину, содержащую верхний и нижний слои, каждый из которых содержит смесь волокон из древесной целлюлозы и полимера со сверхвысокой впитывающей способностью,
при этом полимер со сверхвысокой впитывающей способностью в верхнем слое составляет приблизительно 35 весовых процентов от смеси волокон из древесной целлюлозы и полимера со сверхвысокой впитывающей способностью в верхнем слое и имеет удерживающую способность при центрифугировании, составляющую менее приблизительно 30 граммов на грамм,
при этом указанный полимер со сверхвысокой впитывающей способностью в нижнем слое составляет приблизительно 9 весовых процентов от смеси волокон из древесной целлюлозы и полимера со сверхвысокой впитывающей способностью в нижнем слое и имеет удерживающую способность при центрифугировании, составляющую, по меньшей мере, приблизительно 40 граммов на грамм; и
слой для обеспечения сухости, содержащий подложку, волокнистый адгезив и полимер со сверхвысокой впитывающей способностью, стабилизированный на подложке посредством волокнистого адгезива, при этом система с впитывающей сердцевиной имеет величину повторного смачивания после четвертой дозы, составляющую менее приблизительно 1 грамма, и увлажненность пластины после четвертой дозы, составляющую менее приблизительно 0,1 грамма.
14. Система с впитывающей сердцевиной по п. 13, в которой
полимер со сверхвысокой впитывающей способностью в слое для обеспечения сухости имеет поверхностную плотность, составляющую приблизительно 54 грамма на квадратный метр, и имеет удерживающую способность при центрифугировании, составляющую приблизительно 30 граммов на грамм.
15. Система с впитывающей сердцевиной по п. 13, при этом
указанная система с впитывающей сердцевиной не имеет принимающего слоя, размещенного над слоем для обеспечения сухости.